(57)【要約】【課題】高明度（高Ｌ*）領域のみならず低明度のイエロー領域、即ち「低Ｌ*且つａ*がゼロ近傍且つ高ｂ*」における色再現性にも優れるとともに、耐ガス性に優れるイエローインク組成物を提供すること。【解決手段】本発明は、色材としての顔料として、Ｃ．Ｉ．ピグメントイエロー１２９及びＣ．Ｉ．ピグメントイエロー７４を含有し、それらの重量比（前者／後者）が１／６〜３／７である、イエローインク組成物、並びに、該組成物を含むインクカートリッジ、該組成物を用いて画像を形成する記録方法及び記録システム、及び該組成物を用いて画像が形成された記録物を提供する。【選択図】なし【特許請求の範囲】
【請求項１】
色材としての顔料として、Ｃ．Ｉ．ピグメントイエロー１２９及びＣ．Ｉ．ピグメントイエロー７４を含有し、それらの重量比（前者／後者）が１／６〜３／７である、イエローインク組成物。
【請求項２】
ＣＩＥで規定のＸＹＺ表示系におけるＺ値が２３のとき、Ｙ値が８９．１〜９５である、請求項１記載のイエローインク組成物。
【請求項３】
前記Ｃ．Ｉ．ピグメントイエロー１２９が、組成物中の全顔料固形分の、少なくとも１０重量％含まれる、請求項１又は２記載のイエローインク組成物。
【請求項４】
色材としての顔料と共に、該顔料を分散させるための分散剤を、該顔料に対して１０〜１４０重量％含む、請求項１〜３の何れかに記載のイエローインク組成物。
【請求項５】
高沸点有機溶媒を０．１〜３０重量％含む、請求項１〜４の何れかに記載のイエローインク組成物。
【請求項６】
浸透促進剤を１〜２０重量％含む、請求項１〜５の何れかに記載のイエローインク組成物。
【請求項７】
アセチレングリコール系化合物およびシリコーン系化合物の少なくとも一つを０．０１〜５重量％含む、請求項１から６の何れかに記載のイエローインク組成物。
【請求項８】
請求項１〜７の何れかに記載のイエローインク組成物を含むインクカートリッジ。
【請求項９】
請求項１〜７の何れかに記載のイエローインク組成物を用いて画像を形成する記録方法。
【請求項１０】
請求項１〜７の何れかに記載のイエローインク組成物を用いて画像を形成する記録システム。
【請求項１１】
請求項１〜７の何れかに記載のイエローインク組成物を用いて画像が形成されてなる記録物。
【発明の詳細な説明】
【技術分野】
【０００１】
本発明は、高明度（高Ｌ*）領域のみならず低明度のイエロー領域、即ち低Ｌ*且つａ*がゼロ近傍且つ高ｂ*における色再現性にも優れるとともに、記録画像が大気中のオゾンガス等に暴露された際の耐性（耐ガス性）に優れるイエローインク組成物に関する。
【背景技術】
【０００２】
従来、カラーインクジェット記録用のインクセットに備えられているイエローインクは、画像をドットにより表現した際に、ドットが肉眼で粒状に視認できるような状態を防ぐため、比較的明度の高いものが用いられている。高明度なイエローインクは、例えば、ＣＩＥ（Commission Internationale d'Eclairage；国際照明委員会）が規定するＬａｂ表色系によれば、「高Ｌ*且つａ*がゼロ近傍且つ高ｂ*」となる。
【０００３】
「高Ｌ*且つａ*がゼロ近傍且つ高ｂ*」なイエローインクを用いると、粒状性が改善される反面、Ｌ*値（明度）が約６０以下の中明度〜低明度の領域において、ｂ*値の高い色の再現性が不十分になるという問題がある。
【０００４】
このような問題を解決するために、高明度のイエローインクとは別に、ダークイエローと呼ばれる低明度のイエローインクをさらに備えるインクセットを用いる方法が提案されている（例えば、特許文献１を参照）。
【０００５】
また、イエローインクに含まれる顔料固形分を増加させることによって、中〜低明度における高ｂ*値を実現する方法も用いられている（例えば、特許文献２を参照）。
【０００６】
一方、Ｃ．Ｉ．ピグメントイエロー１２８とＣ．Ｉ．ピグメントイエロー１１０の２種のイエロー顔料を含んでなるイエローインク組成物によって、イエロー領域における広範囲な色再現性を得る方法も開示されている（例えば、特許文献３を参照）。
【０００７】
さらに、本出願人によって、ＣＩＥで規定のＸＹＺ表示系におけるＺ値が２３のとき、Ｙ値が８６以上であるイエローインク組成物が提供されている（特許文献４）。このイエローインク組成物は、低明度の黄色を再現性よく表現することができるものである。
【特許文献１】特開２００２−１０５３６８号公報
【特許文献２】特開２００３−３１３４８０号公報
【特許文献３】特開２００１−０８１３６９号公報
【特許文献４】特開２００５−３１４５４５号公報
【発明の開示】
【発明が解決しようとする課題】
【０００８】
しかし、ダークイエローを使用する方法では、インクの色数が増えるために色作りが複雑化し、コストも高くなる傾向があり、顔料固形分を増加させる方法では、光沢の劣化を引き起こす場合がある。
【０００９】
Ｃ．Ｉ．ピグメントイエロー１２８とＣ．Ｉ．ピグメントイエロー１１０をブレンドする方法では、１種類の顔料を含むインクよりは広範囲な色再現性を得ることができるが、イエロー領域における暗部の色再現性は十分でない。また、色相角が離れた顔料種の混合なので、２次色の彩度が低くなる傾向があり、特にＣ．Ｉ．ピグメントイエロー１１０が赤味を帯びているため、インクセットに用いると緑色が低彩度となる。
【００１０】
特許文献４に開示のイエローインク組成物では、中明度〜低明度の領域において、ｂ*値の高い色の再現性がある程度達成できる。しかし、イエローインク組成物による記録画像は大気中のオゾンガス等に暴露されることが多く、この際の記録画像の耐性（耐ガス性）ついては、未だ満足した効果が得られていないのが現状である。
【００１１】
そこで、本発明は、高明度（高Ｌ*）領域のみならず低明度のイエロー領域、即ち「低Ｌ*且つａ*がゼロ近傍且つ高ｂ*」における色再現性にも優れるとともに、耐ガス性に優れるイエローインク組成物を提供することを目的とする。
【課題を解決するための手段】
【００１２】
本発明者は、下記発明１を提供することにより、前記目的を達成したものである。
１．色材としての顔料として、Ｃ．Ｉ．ピグメントイエロー１２９及びＣ．Ｉ．ピグメントイエロー７４を含有し、それらの重量比（前者／後者）が１／６〜３／７である、イエローインク組成物。
【００１３】
また、本発明は、以下の発明をそれぞれ提供する。
２．ＣＩＥで規定のＸＹＺ表示系におけるＺ値が２３のとき、Ｙ値が８９．１〜９５である、前記１記載のイエローインク組成物。
【００１４】
３．前記Ｃ．Ｉ．ピグメントイエロー１２９が、組成物中の全顔料固形分の、少なくとも１０重量％含まれる、前記１又は２記載のイエローインク組成物。
【００１５】
４．色材としての顔料と共に、該顔料を分散させるための分散剤を、該顔料に対して１０〜１４０重量％含む、前記１〜３の何れかに記載のイエローインク組成物。
【００１６】
５．高沸点有機溶媒を０．１〜３０重量％含む、前記１〜４の何れかに記載のイエローインク組成物。
【００１７】
６．浸透促進剤を１〜２０重量％含む、前記１〜５の何れかに記載のイエローインク組成物。
【００１８】
７．アセチレングリコール系化合物およびシリコーン系化合物の少なくとも一つを０．０１〜５重量％含む、前記１から６の何れかに記載のイエローインク組成物。
【００１９】
８．前記１〜７の何れかに記載のイエローインク組成物を含むインクカートリッジ。
【００２０】
９．前記１〜７の何れかに記載のイエローインク組成物を用いて画像を形成する記録方法。
【００２１】
１０．前記１〜７の何れかに記載のイエローインク組成物を用いて画像を形成する記録システム。
【００２２】
１１．前記１〜７の何れかに記載のイエローインク組成物を用いて画像が形成されてなる記録物。
【発明の効果】
【００２３】
本発明によれば、高明度（高Ｌ*）領域のみならず低明度のイエロー領域、即ち「低Ｌ*且つａ*がゼロ近傍且つ高ｂ*」における色再現性にも優れるとともに、耐ガス性に優れるイエローインク組成物を提供することができる。
【００２４】
また、本発明の実施形態によれば、高明度から低明度の広い領域にわたって、黄色を再現性よく表現することができる。さらに、高Ｌ*〜低Ｌ*にわたる広い領域において、黄色の色再現性および色安定性に優れ、シアン等他のインクと混合しなくても、ａ*軸近傍かつ高ｂ*の純粋な黄色の色の調整が可能である。
【００２５】
また、本発明は、上記イエローインク組成物を用いて画像を形成する記録方法を提供するものである。この記録方法によれば、低明度のイエロー領域の色再現性に優れとともに、耐ガス性に優れ、インクジェット法により吐出された場合も吐出重量の変化による発色のばらつきが小さく、ドット表現による粒状性も目立たない良質な記録画像を得ることができる。
【００２６】
また、本発明は、上記イエローインク組成物を用いて画像を形成する記録システムを提供するものである。この記録システムによれば、低明度のイエロー領域の色再現性に優れとともに、耐ガス性に優れ、インクジェット法により吐出された場合も吐出重量の変化による発色のばらつきが小さく、ドット表現による粒状性も目立たない良質な記録画像を得ることができる。
【００２７】
さらに、本発明は、上記イエローインク組成物を用いて画像が形成されてなる記録物を提供するものである。この記録物は、低明度のイエロー領域の色再現性に優れとともに、耐ガス性に優れ、インクジェット法により吐出された場合も吐出重量の変化による発色のばらつきが小さく、ドット表現による粒状性も目立たない良質なものである。
【発明を実施するための最良の形態】
【００２８】
〔イエローインク組成物〕
以下に本発明に係るイエローインク組成物について、その好ましい実施態様に基づき説明する。
【００２９】
本発明に係るイエローインク組成物は、上述の通り、色材としての顔料として、Ｃ．Ｉ．ピグメントイエロー１２９（以下「ＰＹ１２９」と略記することもある。）及びＣ．Ｉ．ピグメントイエロー７４（以下「ＰＹ７４」と略記することもある。）を含有し、それらの重量比（前者／後者）が１／６〜３／７、好ましくは１／５〜１／３である。かかる範囲内で配合した構成によれば、高明度（高Ｌ*）領域のみならず低明度のイエロー領域、即ち低Ｌ*且つａ*がゼロ近傍且つ高ｂ*における色再現性にも優れるとともに、耐ガス性に優れる。
【００３０】
また、本発明においては、高明度から低明度の広いイエロー領域におけるバランスがより良好な色再現性を得ることができる点から、ＣＩＥで規定のＸＹＺ表示系におけるＺ値が２３のとき、Ｙ値が８９．１〜９５、特に８９．２〜９２、とりわけ８９．３〜９０であることが好ましい。Ｚ値は、インク組成物の希釈水溶液の紫外可視透過スペクトルから算出することができる。インク組成物に含まれる顔料濃度が変化すると、Ｚ値が２３になるための希釈倍率も変動するが、あるインクのＺ値が２３となるように希釈した場合にＹ値が上記範囲となることが好ましい。ここで、Ｚ値は、例えばＵ３３００（日立製作所社製）を用いて、スキャンスピード６００ｎｍ／ｍｉｎ、測定波長範囲３８０〜８００ｎｍ、スリット幅２．０ｎｍの条件で透過率測定し、Ｄ６５光源、視野角２度において算出することにより得ることができる。
【００３１】
本発明に係るイエローインクは、好ましくは重量１００倍希釈以上３０００倍希釈以下の範囲において、より好ましくは重量５００倍希釈以上２５００倍希釈以下の範囲において、さらに好ましくは重量１０００倍希釈以上２０００倍希釈以下の範囲において、ＣＩＥによって規定されるＸＹＺ表示系におけるＺ値が２３のとき、Ｙ値が上記範囲内であれば好ましい。
【００３２】
本発明に係るイエローインク組成物に用いるＰＹ１２９は金属錯塩顔料である。金属錯塩顔料を含むイエローインクは、低明度のイエロー領域を再現性良く表現することができる。また、金属錯塩顔料を含むインクを用いることによって、記録物の画像堅牢性にも優れたインクセットとすることができる。
【００３３】
また、もう一方のＰＹ７４は、比較的高明度なイエロー顔料である。かかるイエロー顔料を上記金属錯塩顔料と混合することで、高明度領域から低明度領域まで広くイエローの安定性および再現性に優れたインク組成物を得ることができる。これにより、インクジェット法によりドット状に吐出された場合にも粒状性が目立たなくなるという効果も得られる。また、このような構成により、複数種類のイエローインクを用いなくても、イエロー領域における低明度と高明度の再現性をバランスよく向上させることができる。
【００３４】
本発明に係るイエローインク組成物は、色材として顔料を使用するとともに、該顔料を分散するための分散剤を含有するものが好ましい。分散剤としては、この種の顔料インクにおけるものと同様のものを特に制限なく用いることができ、例えば、カチオン性分散剤、アニオン性分散剤、ノニオン性分散剤や界面活性剤等が挙げられる。アニオン性分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。また、アニオン性界面活性剤の例としては、ドデシルベンゼンスルホン酸ナトリウム、ラウリル酸ナトリウム、ポリオキシエチレンアルキルエーテルサルフェートのアンモニウム塩等が挙げられ、ノニオン性界面活性剤の例としては、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等が挙げられ、これらの１種又は２種以上が用いられる。特に、顔料の分散安定性を高める観点から、スチレン−（メタ）アクリル酸共重合体を用いることが好ましい。
【００３５】
前記分散剤は、前記各インク中において、前記顔料の重量を基準として、固形分換算で、通常１４０重量％以下で含まれる。
【００３６】
前記分散剤は、前記顔料の重量を基準として、固形分換算で好ましくは１０〜１４０重量％、更に好ましくは１０〜１００重量％、更に一層好ましくは１０〜４０重量％含まれる。また、インク量に対する分散剤の含有量は、固形分換算で好ましくは０．１〜１０重量％、更に好ましくは０．３〜３重量％である。
【００３７】
また、本発明に係るイエローインク組成物は、インクジェット記録用に用いた場合に、インクの乾燥を防いでインクジェットプリンタのヘッドでの目詰まりを防止する観点から、高沸点有機溶媒を含むものが好ましい。高沸点有機溶媒としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等の多価アルコールのアルキルエーテル類；尿素、２−ピロリドン、Ｎ−メチル−２−ピロリドン、１，３−ジメチル−２−イミダゾリジノン、トリエタノールアミン等の有機アルカリ、糖アルコール等の糖類等が挙げられ、これらの１種又は２種以上が用いられる。特に、グリセリンとともに、トリエタノールアミン等の有機アルカリを添加することが、目詰まり防止の向上と、色材の分散性を安定させ、記録画像の光沢を向上させるため好ましい。
【００３８】
前記高沸点有機溶媒は、インク中、好ましくは０．１〜３０重量％、更に好ましくは０．５〜２５重量％含有される。
【００３９】
また、これらの高沸点有機溶媒のうちトリエタノールアミンは、インクのｐＨ調整剤及び分散安定剤としての機能をも有するものであり、その機能を良好に発揮する点で、該トリエタノールアミンを各インク中において０．１〜１０重量％の範囲内で使用することが好ましい。
【００４０】
また、本発明に係るイエローインク組成物は、記録媒体への濡れ性を高めてインクの浸透性を高める観点から、浸透促進剤を含有させることができる。浸透促進剤としては、例えば、メタノール、エタノール、ｉｓｏ−プロピルアルコール等のアルコール類；エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等の多価アルコールの低級アルキルエーテル；１，２−ペンタンジオール、１，２−ヘキサンジオール等のジオール等が挙げられ、これらの１種又は２種以上が用いられる。特に、ジエチレングリコールモノブチルエーテル、トリエチレングリコールモノブチルエーテル若しくは１，２−ヘキサンジオール、またはこれらの２種以上を用いることが好ましい。
【００４１】
前記浸透促進剤は、前記インク中、好ましくは１〜２０重量％、更に好ましくは１〜１０重量％含有される。
【００４２】
また、本発明に係るイエローインク組成物は、前記浸透促進剤と同様に、記録媒体への濡れ性を高めてインクの浸透性を高める観点から、アニオン性界面活性剤、ノニオン性界面活性剤、カチオン性界面活性剤、両性界面活性剤等の各種界面活性剤を用いることもでき、特に、アセチレングリコール系化合物やシリコーン系化合物を用いることが好ましい。該アセチレングリコール系化合物としては、市販されているものを用いることができ、例えば、オルフィンＹ、サーフィノール８２、４４０、４６５、４８５（何れも商品名、エア・プロダクツ・アンド・ケミカルズ社製）、オルフィンＳＴＧ、オルフィンＥ１０１０（何れも商品名、日信化学株式会社製）等が挙げられ、これらの１種又は２種以上が用いられる。特に、オルフィンＥ１０１０、サーフィノール４６５を用いることが好ましい。また、該シリコーン系化合物としては、市販品としてＢＹＫ３４７、３４８またはＢＹＫＵＶ３５１０（ビックケミージャパン製）等のポリシロキサン系化合物を用いることができる。該アセチレングリコール系化合物及び／又は該シリコーン系化合物は、前記インク中、好ましくは０．０１〜５重量％、更に好ましくは０．１〜１．０重量％、特に好ましくは０．１〜０．５重量％含有される。
【００４３】
また、本発明に係るイエローインク組成物は、インクの乾燥時間を短縮する観点から、低沸点有機溶媒を含むことができる。該低沸点有機溶媒としては、例えば、メタノール、エタノール、ｎ−プロピルアルコール、ｉｓｏ−プロプルアルコール、ｎ−ブタノール、ｓｅｃ−ブタノール、ｔｅｒｔ−ブタノール、ｉｓｏ−ブタノール、ｎ−ペンタノール等が挙げられ、これらの１種又は２種以上が用いられる。特に、一価アルコールが好ましい。
【００４４】
本発明に係るイエローインク組成物は、前述した顔料、分散剤、高沸点有機溶媒、浸透促進剤、アセチレングリコール系化合物及び／又はシリコーン系化合物等の成分を含有し、通常、バランスとして水を含有するものである。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。
【００４５】
本発明に係るイエローインク組成物には、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤、ｐＨ調整剤等の添加剤を含有させることができ、これらの１種又は２種以上が用いられる。
【００４６】
本発明に係るイエローインク組成物は、従来公知の装置、例えば、ボールミル、サンドミル、アトライター、バスケットミル、ロールミル等を使用して、従来の顔料インクと同様に調製することができる。調製に際しては、メンブレンフィルターやメッシュフィルター等を用いて粗大粒子を除去することが好ましい。
【００４７】
本発明に係るイエローインク組成物は、その用途に特に制限はないが、ノズルからインクの液滴を吐出させ、該液滴を記録媒体に付着させて文字や図形等の画像を形成する記録方法であるインクジェット記録方法に用いられることが好ましく、特にオンデマンド型のインクジェット記録方法に用いられることが好ましい。オンデマンド型のインクジェット記録方法としては、例えば、プリンターヘッドに配設された圧電素子を用いて記録を行う圧電素子記録方法、プリンターヘッドに配設された発熱抵抗素子のヒーター等による熱エネルギーを用いて記録を行う熱ジェット記録方法等が挙げられ、何れのインクジェット記録方法にも好適に使用できる。
【００４８】
本発明に係るイエローインク組成物は、画像を形成するための記録媒体として、インクジェット記録方法等において通常用いられる記録媒体に制限なく適用できるが、塗工層を有するメディアや普通紙（被記録面に繊維が露呈している記録媒体）等に好適に適用される。特に、本発明に係るイエローインク組成物は、塗工層を有するメディアに適用すれば、画像を形成した際のドット表現による粒状性の目立ちの抑制を顕著に得ることができる。
【００４９】
本明細書において、「塗工層を有するメディア」とは、前述したイエローインク組成物を用いて画像を形成する面（被記録面）が少なくとも塗工層で被覆されているものの全てを意味する。この塗工層を有するメディアは、通常、８５度光沢度が１２０以下のものが用いられる。ここで、８５度光沢度は、日本電色工業株式会社製の「ＰＧ１Ｍ」等を用いて測定される。尚、測定に際しては、標準光沢板８５度光沢度が１００を示すように予め測定装置を調整しておく。
【００５０】
塗工層を有するメディアとしては、８５度光沢度が７０〜１２０である鏡面調メディア、例えば、１ｍ以上離れたところから蛍光灯を当てた場合に該蛍光灯の写像の輪郭が目視で確認できるような樹脂コート層を有するメディア等が挙げられ、その代表的な一例として、８５度光沢度が８１であるセイコーエプソン社製の「ＰＧＰＰ（Premium Glossy Photo Paper）」が挙げられる。
【００５１】
また、塗工層を有するメディアの別の例としては、８５度光沢度が１０〜７０であるセミグロス調メディアや、８５度光沢度が１０以下であるマット調メディア等が挙げられる。
【００５２】
また、本発明に係るイエローインク組成物は、Ｌ版等の比較的小さなサイズのメディア（好ましくは塗工層を有するメディア）に対して低解像度で記録しても、ドット表現による粒状性を極めて抑制できる。このため、本発明に係るイエローインク組成物は、Ｌ版等の比較的小さなサイズのメディアに対して特に有用である。
【００５３】
〔インクカートリッジ〕
本発明によれば、前述したイエローインク組成物を含むインクカートリッジを提供することができる。かかるインクカートリッジによって、本発明の目的、即ち、低Ｌ*且つａ*がゼロ近傍且つ高ｂ*における色再現性、及び耐ガス性を容易に達成できる。
【００５４】
〔記録方法〕
次に、本発明の記録方法について説明する。
【００５５】
本発明は、前述したイエローインク組成物を用いて画像を形成する記録方法、即ち、色材としての顔料として、Ｃ．Ｉ．ピグメントイエロー１２９及びＣ．Ｉ．ピグメントイエロー７４を含有し、それらの重量比（前者／後者）が１／６〜３／７であるイエローインク組成物を用いて画像を形成する方法であり、特に、前述した実施形態のイエローインク組成物を用いる記録方法が好適である。尚、本発明の記録方法は、前記イエローインク組成物を用いる点以外については、通常のインクジェット記録方法等と同様にして実施される。
【００５６】
本発明に係るインクジェット記録方法によれば、イエロー領域において高明度および低明度で色再現性、及び耐ガス性の向上した画像を得ることができ、記録時の温度、機体間の差、インク粘度、インク供給力等に起因する吐出量のばらつきがあっても、色再現性への影響が小さい画像を得ることができる。
【００５７】
本発明の記録方法においては、Ｄｕｔｙ１００％のインク重量が、７〜１３mg／inch2となるように画像を形成することが好ましい。
【００５８】
また、混合色は、Ｄｕｔｙ１２０％のインク重量が、８〜１６mg／inch2となるように画像を形成することが好ましい。
【００５９】
尚、本明細書において、「Ｄｕｔｙ」とは、下記式で定義され、算出される値Ｄの単位を示すものである。
【００６０】
Ｄ＝〔実印字ドット数／（縦解像度×横解像度）〕×１００また、Ｄｕｔｙ１００％とは、画素に対する単色の最大インク重量を意味する。
【００６１】
〔記録システム〕
本発明は、前述したイエローインク組成物を用いて画像を形成する記録システムであり、特に、前述した実施形態に係るイエローインク組成物を用いるインクジェットプリンタ等の記録装置その他の記録システムが好適である。
【００６２】
〔記録物〕
本発明は、前述したイエローインク組成物を用いて画像が形成されてなる記録物であり、特に、前述した実施形態のイエローインク組成物を用いたものが好適である。
【００６３】
〔変更形態〕
本発明は、前述した各実施形態を好適に提供するものであるが、これらの実施形態に限定されず、その趣旨を逸脱しない範囲内で種々の変更が可能である。
【００６４】
以下に、本発明の実施例および試験例を挙げて、本発明をより具体的に説明するが、本発明はかかる実施例により何等制限されるものではない。
【００６５】
〔インクの調製〕
本発明に係るイエローインク組成物として、ＰＹ１２９及びＰＹ７９を所定重量比で含むイエローインク組成物（Ｙ１）および（Ｙ２）を調製した。
【実施例１】
【００６６】
＜イエローインク（Ｙ１）＞
Ｃ．Ｉ．ピグメントイエロー１２９      ０．７５重量％
Ｃ．Ｉ．ピグメントイエロー７４        ２．２５重量％
分散剤(スチレン−アクリル酸共重合体)  ０．９重量％
グリセリン                          １０．０重量％
１，２−ヘキサンジオール            １０．０重量％
ＢＹＫ３４８                          ０．３重量％
(ビッグケミー・ジャパン社製シリコーン系界面活性剤) 
トリエタノールアミン                  ０．９重量％
純水                                  残量
計１００．０重量％
【実施例２】
【００６７】
＜イエローインク（Ｙ２）＞
Ｃ．Ｉ．ピグメントイエロー１２９      ０．５０重量％
Ｃ．Ｉ．ピグメントイエロー７４        ２．５０重量％
分散剤(スチレン−アクリル酸共重合体)  ０．９重量％
グリセリン                          １０．０重量％
１，２−ヘキサンジオール            １０．０重量％
ＢＹＫ３４８                          ０．３重量％
(ビッグケミー・ジャパン社製シリコーン系界面活性剤) 
トリエタノールアミン                  ０．９重量％
純水                                  残量
計１００．０重量％
【００６８】
また、比較例として、ＰＹ１２９及びＰＹ７９を含むが本発明に係る所定重量比の範囲内にはないイエローインク組成物（ｙ１）および（ｙ２）を調製した。
【００６９】
＜イエローインク（ｙ１）＞
Ｃ．Ｉ．ピグメントイエロー１２９      ０．３０重量％
Ｃ．Ｉ．ピグメントイエロー７４        ２．７０重量％
分散剤(スチレン−アクリル酸共重合体)  ０．９重量％
グリセリン                          １０．０重量％
１，２−ヘキサンジオール            １０．０重量％
ＢＹＫ３４８                          ０．３重量％
(ビッグケミー・ジャパン社製シリコーン系界面活性剤) 
トリエタノールアミン                  ０．９重量％
純水                                  残量
計１００．０重量％
【００７０】
＜イエローインク（ｙ２）＞
Ｃ．Ｉ．ピグメントイエロー１２９      １．００重量％
Ｃ．Ｉ．ピグメントイエロー７４        ２．００重量％
（上記２種のイエロー顔料の重量比＝１：１）
分散剤(スチレン−アクリル酸共重合体)  ０．９重量％
グリセリン                          １０．０重量％
１，２−ヘキサンジオール            １０．０重量％
ＢＹＫ３４８                          ０．３重量％
(ビッグケミー・ジャパン社製シリコーン系界面活性剤) 
トリエタノールアミン                  ０．９重量％
純水                                  残量
計１００．０重量％
【００７１】
〔オゾンガス暴露評価〕
上記実施例、及び比較例で作成した各インクを用いて、ＰＭ−９２０Ｃ（セイコーエプソン株式会社製）でＯＤ＝１．０の単色パッチを写真用紙＜光沢＞（セイコーエプソン株式会社製）に印字した。印刷物を２４時間自然乾燥した後、オゾンウェザーメーター（スガ試験機(株)製）５０ＰＰＭ２４℃／６０％ＲＨで４８時間暴露し、曝露前、曝露後それぞれの印刷物をグレタグマクベスＳＰＭ−５０（グレタグマクベス社製）を用い、Ｄ５０光源、視野角２°で測定し、ＣＩＥで規定するＬ*値、ａ*値、ｂ*値を得た。これより試験前後における色差ΔＥ*ａｂを次式から求めた。
ΔＥ＊ａｂ=[(ΔＬ＊)2＋(Δａ＊)2＋(Δｂ＊)2]1/2
【００７２】
測定結果を次の表に示す。
【表１】
2007277297.tif 000002
【００７３】
〔各インクの希釈水溶液のＸ値、Ｙ値およびＺ値の測定〕
上記実施例、及び比較例で作成した各インクからそれぞれ希釈水溶液を調製し、Ｕ−３３００（日立製作所製）で、縦１ｃｍ×横１ｃｍ×高さ４ｃｍ、容量４ｍｌの石英セルを用い、以下の条件で測定を行った。光源ランプのスリット幅２ｍｍ、測定間隔のスキャンスピード６００ｎｍ／ｍｉｎ、透過率０．０〜１００．０％Ｔ、測定範囲３８０〜８００ｎｍでホトマル電圧２００Ｖ、光源ランプを３４０ｎｍ切り替えでＤ２ランプ、Ｗ１ランプとして、紫外可視透過スペクトルをそれぞれ測定し、ＣＩＥで規定のＸＹＺ表示系における、Ｘ値、Ｙ値、Ｚ値をＤ６５光源、視野角２°の条件で算出した。これらの値をグラフにプロットして曲線で結び、この曲線からＺ値が２３．００のときのＸ値及びＹ値の値を決定し、次の表に示す。
【００７４】
【表２】
2007277297.tif 000003
【００７５】
〔各インクのＬ*値、a*値およびｂ*値の測定〕
上記実施例、及び比較例で作成した各インクをＰＭ−９２０Ｃ（セイコーエプソン株式会社製）でＤｕｔｙを２５〜２５５％まで変化させ、写真用紙＜光沢＞（セイコーエプソン株式会社製）に印字した。得られた印刷物をグレタグマクベスＳＰＭ−５０（グレタグマクベス社製）を用い、Ｄ５０光源、視野角２°で測定し、ＣＩＥで規定するＬ*値、ａ*値、ｂ*値を得た。
【００７６】
測定値を次の表に示す。
【表３】
2007277297.tif 000004
【産業上の利用可能性】
【００７７】
本発明は、高明度（高Ｌ*）領域のみならず低明度のイエロー領域、即ち「低Ｌ*且つａ*がゼロ近傍且つ高ｂ*」における色再現性に優れるとともに、耐ガス性に優れるイエローインク組成物、並びに、該組成物を含むインクカートリッジ、該組成物を用いて画像を形成する記録方法及び記録システム、及び該組成物を用いて画像が形成された記録物として産業上の利用可能性を有する。